증류수 에 녹 아 있 는 헥사 데 실 트리 메틸 암모늄 브로마이드 0 . 01 M , 9 mL 용액 , 에탄올 에 녹 아 있 는 분자량 이 800 g / mol 인 분지 형태 의 가지 를 갖 는 폴리에틸렌 이민 용액 0 . 56 M , 1 mL 를 실온 에서 30 분 동안 교반 한 후 , 테트라에틸 오토 실리케이트 210 ㎕ 를 혼합 용액 에 넣 었 다 . 이 콜로이드 용액 을 실온 에서 12 시간 동안 교반 한 후 , 원심분리기 를 이용 하 여 합성물 을 증류수 로 세척 하 였 다 . 세척 된 최종 실리카 복합체 를 70 ℃ 에서 밤새 건조 하 여 , 0 . 026 g 의 폴리에틸렌 이민 - 실리카 복합체 분말 을 수득 한 후 , 폴리에틸렌 이민 을 제거 하 기 위해 360 ℃ 에서 열처리 하 여 다공성 실리카 입자 를 합성 하 였 다 .